【事件の表示】
　特願２０１６−１７６１１９「気相成長装置用部品の洗浄方法」拒絶査定不服審判事件〔平成３０年　３月１５日出願公開、特開２０１８−　４１８８３、請求項の数（４）〕について、次のとおり審決する。
【結　論】
　原査定を取り消す。
　本願の発明は、特許すべきものとする。
【理　由】
第１　手続の経緯
　本願は，平成２８年９月９日の出願であって，令和２年３月２４日付けで拒絶理由通知がされ，同年５月１４日付けで意見書が提出されるとともに手続補正がされ，同年１０月２２日付けで拒絶査定（原査定）がされ，これに対し，令和３年１月１５日に拒絶査定不服審判の請求がされたものである。
第２　原査定の理由の概要
　原査定（令和２年１０月２２日付け拒絶査定）の理由の概要は次のとおりである。
　本願の請求項１〜４に係る発明は，以下の引用文献１，２，４に記載された発明及び周知技術（引用文献３）に基づいて，その発明の属する技術の分野における通常の知識を有する者（以下，「当業者」という。）が容易に発明できたものであるから，特許法第２９条第２項の規定により特許を受けることができない。
　引用文献等一覧
１．福田　靖，外８名，“塩素ガスを用いたGaN-MOCVD装置反応炉部品の洗浄装置（CLEANDEX-100）の開発”，大陽日酸技報，２００６年，Ｎｏ．２５，ｐ．７−１１
２．特開２０１５−１１７４２０号公報
３．特開２０１３−２０３６０４号公報
４．特開２００７−１０９９２８号公報
第３　本願発明
　本願請求項１〜４に係る発明（以下，それぞれ「本願発明１」〜「本願発明４」といい，まとめて「本願発明」ともいう。）は，令和２年５月１４日付けの手続補正で補正された特許請求の範囲の請求項１〜４に記載された事項により特定される発明であり，本願発明１は以下のとおりの発明である。
「【請求項１】
　洗浄炉内に収納した気相成長装置用部品を加熱手段で加熱しながら，前記洗浄炉内に洗浄ガス導入経路から洗浄ガスを導入するとともに，前記洗浄炉内の洗浄排ガスを洗浄排ガス排気経路から排気することによって前記気相成長装置用部品を洗浄する気相成長装置用部品の洗浄方法において，前記気相成長装置用部品が炭化珪素で形成された部品，又は，基材表面に炭化珪素を被覆した部品であって，気相成長装置用部品に付着した窒化ガリウム又は窒化アルミニウムガリウムを除去する洗浄操作を行う際には，前記洗浄ガスとして窒素中に塩素を含む洗浄ガスを使用し，前記加熱手段による気相成長装置用部品の加熱温度を，７００〜８００℃の範囲内の温度を設定温度として設定するとともに，前記設定温度に対する気相成長装置用部品の加熱温度変動幅を±１０℃の範囲内にすることを特徴とする気相成長装置用部品の洗浄方法。」
　なお，本願発明２〜４は，本願発明１を減縮した発明である。
第４　引用文献，引用発明等
１　引用文献１について
（１）引用文献１の記載事項
　原査定の拒絶の理由に引用された引用文献１（福田　靖，外８名，“塩素ガスを用いたGaN-MOCVD装置反応炉部品の洗浄装置（CLEANDEX-100）の開発”，大陽日酸技報，２００６年，Ｎｏ．２５，ｐ．７−１１）には，次の事項が記載されている（下線は当審が付した。以下，同様である。）。
　「
」
　以上の記載によれば，引用文献１には，以下の発明（以下，「引用発明１」という。）が記載されていると認められる。
　「洗浄部品を収納して加熱，洗浄を行う反応炉，反応炉に洗浄ガスを供給するガス供給制御系，反応生成物を補修するトラップや反応炉内を真空引きするロータリーポンプで構成される排気系，ガスの漏洩検知機器等で構成されるドライ洗浄装置CLEANDEX-100を用いて，GaN-MOCVD装置の反応炉部品を洗浄する反応炉部品の洗浄方法において，反応炉部品が石英ガラス製反応炉部品であって，反応炉部品に堆積したGaN又はAl0.1Ga0.9Nを除去する際には,洗浄ガスは，N2と５％(volume)Cl2であり，反応温度７５０℃，処理空間の温度差は１０℃以内であるGaN-MOCVD装置の反応炉部品の洗浄方法。」
２　引用文献２について
　原査定の拒絶の理由に引用された引用文献２（特開２０１５−１１７４２０号公報）には，図面とともに次の事項が記載されている。
　「【請求項４】
III 族窒化物半導体製造装置の少なくとも一部の部品を洗浄室の内部で洗浄するIII 族窒化物半導体製造装置の洗浄方法において，
　
前記洗浄室の内部にＨＣｌガスとＨ2 ガスとを含むとともにＨＣｌガスの濃度が体積比で０．５％以上５％以下の範囲内の混合ガスを第１の洗浄ガスとして供給する第１の洗浄工程を有し，
　
前記第１の洗浄工程では，
　
前記III 族窒化物半導体製造装置の少なくとも一部の部品を１０１０℃以上１２００℃以下の範囲内の第１の洗浄温度に加熱すること
を特徴とするIII 族窒化物半導体製造装置の洗浄方法。
　「【技術分野】
【０００１】
　本発明は，III 族窒化物半導体製造装置の洗浄装置および洗浄方法に関する。さらに詳細には，好適に部品の洗浄を実施することのできるIII 族窒化物半導体製造装置の洗浄装置および洗浄方法に関するものである。」
　「【発明が解決しようとする課題】
【０００５】
　しかし，水素系のガスを用いた場合には，洗浄対象部品に堆積した堆積物を除去するのみならず，洗浄対象部品そのものもエッチングしてしまうおそれがある。また，特許文献１に記載の塩素系ガスを主成分とする洗浄ガスを用いた場合であっても，洗浄対象部品にダメージが蓄積する。そのため，洗浄対象部品の交換を頻繁に行う必要があった。
【０００６】
　本発明は，本発明者らにより発見された新規な技術的課題を解決するためになされたものである。その課題は，
洗浄の対象である部品に与える損傷を軽減するとともに好適に部品の洗浄を実施することのできるIII 族窒化物半導体製造装置の
洗浄方法を提供すること
　「【課題を解決するための手段】
・・・
【００１１】
　第４の態様におけるIII 族窒化物半導体製造装置の洗浄方法は，III 族窒化物半導体製造装置の少なくとも一部の部品を洗浄室の内部で洗浄する。この洗浄方法は，
洗浄室の内部にＨＣｌガスとＨ2 ガスとを含むとともにＨＣｌガスの濃度が体積比で０．５％以上５％以下の範囲内の混合ガスを第１の洗浄ガスとして供給する第１の洗浄工程を有する。第１の洗浄工程では，III 族窒化物半導体製造装置の少なくとも一部の部品を１０１０℃以上１２００℃以下の範囲内の第１の洗浄温度に加熱する
　「【００５１】
５−４．
洗浄対象部品
　
本実施形態では，サセプターＳ１を洗浄することとした
【００５２】
５−５．
部品の材質
　
サセプターＳ１として，炭素素材にＳｉＣをコーティングしたものを用いる
ＳｉＣバルクであってもよい
　以上の記載によれば，引用文献２には，以下の発明（以下，引用発明２」という。）が記載されていると認められる。
　「III 族窒化物半導体製造装置の少なくとも一部の部品を洗浄室の内部で洗浄するIII 族窒化物半導体製造装置の洗浄方法において，
　前記洗浄室の内部にＨＣｌガスとＨ2 ガスとを含むとともにＨＣｌガスの濃度が体積比で０．５％以上５％以下の範囲内の混合ガスを第１の洗浄ガスとして供給する第１の洗浄工程を有し，
　前記第１の洗浄工程では，
　前記III 族窒化物半導体製造装置の少なくとも一部の部品を１０１０℃以上１２００℃以下の範囲内の第１の洗浄温度に加熱し，
　前記部品は，サセプターであり，炭素素材にＳｉＣをコーティングしたもの又はＳｉＣバルクであるIII 族窒化物半導体製造装置の洗浄方法。」
３　引用文献３について
　原査定の拒絶の理由に周知技術として引用された引用文献３（特開２０１３−２０３６０４号公報）には，図面とともに次の事項が記載されている。
　「【００２３】
　トラップの
排気配管との接合部内を加熱
するための加熱機構
を備える
４　引用文献４について
　原査定の拒絶の理由に引用された引用文献４（特開２００７−１０９９２８号公報）には，図面とともに次の事項が記載されている。
　「【００１８】
　次に，この
洗浄装置を用いて汚染された部品を洗浄する方法
　バッチ処理方式とは，後述のように，第１の洗浄ガスを反応室１内に封入状態として所定時間処理し，ついで反応室１内の気体をパージしたのち，第２の洗浄ガスを所定時間封入状態として反応を行うものである。
　まず，半導体製造装置から汚染された部品７を取り外して反応室１の台８の上に載置した後，反応室１を密閉する。
【００１９】
　次いで，ヒーター４を作動させて
反応室１内の汚染部品を
加熱した後
反応室１内を減圧状態にしたのち
第１の洗浄ガスを反応室１内に導入する
・・・
【００２４】
　第１の洗浄ガスの封入を所定時間継続すると，
汚染部品に付着した汚染物は第１の洗浄ガスに含まれる塩素系ガスと反応し，反応物が生成されるが，この反応物は直ちに蒸発して揮発性の排ガスとなり
【００２５】
　
その後
第１の洗浄ガスおよび排ガスを排ガス排出管４から排出した後，再び真空ポンプ１５を作動させて，反応室１内を減圧状態とし
　以上の記載によれば，引用文献４には，以下の発明（以下，引用発明４」という。）が記載されていると認められる。
　「反応室１内の汚染部品を加熱した後，反応室１内を減圧状態にしたのち，第１の洗浄ガスを反応室１内に導入し，汚染部品に付着した汚染物が第１の洗浄ガスに含まれる塩素系ガスと反応して生成された反応物が蒸発して揮発性の排ガスとなり，その後，第１の洗浄ガスおよび排ガスを排ガス排出管から排出した後，再び真空ポンプ１５を作動させて，反応室１内を減圧状態とする，洗浄装置を用いて汚染された部品を洗浄する方法。」
第５　対比・判断
１　本願発明１について
（１）対比
ア　本願発明１と引用発明１とを対比する。
（ア）引用発明１の「洗浄部品を収納して加熱，洗浄を行う反応炉」「GaN-MOCVD装置の反応炉部品」は，それぞれ，本願発明１の「洗浄炉」，「気相成長装置用部品」に相当する。
　そして，引用発明１の「洗浄部品を収納して加熱，洗浄を行う反応炉」は，洗浄部品を加熱する加熱手段を有し，「反応炉に洗浄ガスを供給するガス供給制御系」は，反応炉内に洗浄ガスを導入する洗浄ガス導入経路を有し，「反応生成物を補修するトラップや反応炉内を真空引きするロータリーポンプで構成される排気系」は，反応炉内の洗浄排ガスを排気する洗浄排ガス排気経路を有することは明らかであるから，引用発明１の「洗浄部品を収納して加熱，洗浄を行う反応炉，反応炉に洗浄ガスを供給するガス供給制御系，反応生成物を補修するトラップや反応炉内を真空引きするロータリーポンプで構成される排気系，ガスの漏洩検知機器等で構成されるドライ洗浄装置CLEANDEX-100を用いて，GaN-MOCVD装置の反応炉部品を洗浄する反応炉部品の洗浄方法」は，本願発明１の「洗浄炉内に収納した気相成長装置用部品を加熱手段で加熱しながら，前記洗浄炉内に洗浄ガス導入経路から洗浄ガスを導入するとともに，前記洗浄炉内の洗浄排ガスを洗浄排ガス排気経路から排気することによって前記気相成長装置用部品を洗浄する気相成長装置用部品の洗浄方法」に相当する。
（イ）引用発明１の「GaN」，「Al0.1Ga0.9N」は，それぞれ，本願発明１の「窒化ガリウム」，「窒化アルミニウムガリウム」に相当する。
　そして，引用発明１の「反応炉部品に堆積したGaN又はAl0.1Ga0.9Nを除去する」ことは，反応炉部品に付着したGaN又はAl0.1Ga0.9Nを除去する洗浄操作を行っていることといえるから，本願発明１の「気相成長装置用部品に付着した窒化ガリウム又は窒化アルミニウムガリウムを除去する洗浄操作を行う」ことに相当する。
（ウ）引用発明１の「洗浄ガス」である「N2と５％(volume)Cl2」は，N2中に５％(volume)Cl2を含んでいるといえるから，引用発明１の「洗浄ガスは，N2と５％(volume)Cl2であ」ることは，本願発明１の「前記洗浄ガスとして窒素中に塩素を含む洗浄ガスを使用」することに相当する。
（エ）引用発明１おける「反応温度７５０℃」は，加熱手段によるものであり，ことのきの加熱手段による「GaN-MOCVD装置の反応炉部品」の加熱温度の設定温度は，７５０℃に設定されているといえる。
　また，引用発明１において，「処理空間の温度差は１０℃以内である」ことは，上記設定温度に対する「GaN-MOCVD装置の反応炉部品」の加熱温度変動幅が±１０℃の範囲内になっているといえる。
　したがって，引用発明１の「反応温度７５０℃，処理空間の温度差は１０℃以内である」ことは，本願発明１の「前記加熱手段による気相成長装置用部品の加熱温度を，７００〜８００℃の範囲内の温度を設定温度として設定するとともに，前記設定温度に対する気相成長装置用部品の加熱温度変動幅を±１０℃の範囲内にする」ことに相当する。
（オ）以上から，本願発明１と引用発明１との間には，次の一致点，相違点があるといえる。
＜一致点＞
「洗浄炉内に収納した気相成長装置用部品を加熱手段で加熱しながら，前記洗浄炉内に洗浄ガス導入経路から洗浄ガスを導入するとともに，前記洗浄炉内の洗浄排ガスを洗浄排ガス排気経路から排気することによって前記気相成長装置用部品を洗浄する気相成長装置用部品の洗浄方法において，気相成長装置用部品に付着した窒化ガリウム又は窒化アルミニウムガリウムを除去する洗浄操作を行う際には，前記洗浄ガスとして窒素中に塩素を含む洗浄ガスを使用し，前記加熱手段による気相成長装置用部品の加熱温度を，７００〜８００℃の範囲内の温度を設定温度として設定するとともに，前記設定温度に対する気相成長装置用部品の加熱温度変動幅を±１０℃の範囲内にする気相成長装置用部品の洗浄方法。」
＜相違点＞
相違点１：「気相成長装置用部品」が，本願発明１は，「炭化珪素で形成された部品，又は，基材表面に炭化珪素を被覆した部品」であるのに対して，引用発明１は，「石英ガラス製反応炉部品」である点。
（２）相違点についての判断
ア　本願明細書【０００５】〜【０００８】の記載によれば，本願発明が解決しようとする課題は，「炭化珪素がエッチングされることを抑えながら気相成長装置用部品の洗浄操作を確実に行うことができる気相成長装置用部品の洗浄方法を提供すること」であり，請求項１〜４に記載された気相成長装置用部品の洗浄方法とすることで，「炭化珪素がエッチングされることを極力回避しながら，気相成長用部品の表面に付着した反応生成物を塩素との反応によって除去することができる。したがって，炭化珪素製あるいは炭化珪素被覆を施した部品の長寿命化を図ることができる。また，塩素を使用することによって反応生成物の除去を短時間で行うことが可能となるので，気相成長装置のスループットを低下させることがなくなる。」という効果を奏するものである。
イ　一方，引用発明１における「反応炉部品」は，「石英ガラス製反応炉部品」であり，引用文献１には，反応炉部品として，「炭化珪素で形成された部品，又は，基材表面に炭化珪素を被覆した部品」については，何ら記載も示唆もされていない。また，引用文献１には，「炭化珪素がエッチングされることを抑えながら気相成長装置用部品の洗浄操作を確実に行うことができる気相成長装置用部品の洗浄方法を提供すること」という本願発明の課題は記載も示唆もされていない。
ウ　引用文献２の前記第４の２の【０００６】，【００１１】の記載によれば，引用発明２が解決しようとする課題は，「洗浄の対象である部品に与える損傷を軽減するとともに好適に部品の洗浄を実施することのできるIII 族窒化物半導体製造装置の」「洗浄方法を提供すること」であり，「洗浄室の内部にＨＣｌガスとＨ2 ガスとを含むとともにＨＣｌガスの濃度が体積比で０．５％以上５％以下の範囲内の混合ガスを第１の洗浄ガスとして供給する第１の洗浄工程を有」し，「第１の洗浄工程では，III 族窒化物半導体製造装置の少なくとも一部の部品を１０１０℃以上１２００℃以下の範囲内の第１の洗浄温度に加熱する」ことで，上記課題を解決するものであり，引用文献２には，「炭化珪素がエッチングされることを抑えながら気相成長装置用部品の洗浄操作を確実に行うことができる気相成長装置用部品の洗浄方法を提供すること」という本願発明の課題は記載も示唆もされていない。
エ　引用発明１は，「反応炉部品に堆積したGaN又はAl0.1Ga0.9Nを除去する」方法であるのに対し，引用発明２は，「III 族窒化物半導体製造装置の少なくとも一部の部品を洗浄室の内部で洗浄する」方法であるから，両者は，反応炉内部品に堆積したIII 族窒化物半導体を洗浄する方法である点で共通している。
　しかし，洗浄の際に使用するガスについては，引用発明１は「N2と５％(volume)Cl2」であるのに対し，引用発明２は「ＨＣｌガスとＨ2 ガス」であり，また，洗浄の際の温度については，引用発明１は「７５０℃」であるのに対し，引用発明２は「１０１０℃以上１２００℃以下」であり，両者の洗浄ガス及び温度は全く異なっている。
　また，引用発明２では，洗浄室の内部で洗浄する部品であるサセプターは，炭素素材にＳｉＣをコーティングしたもの又はＳｉＣバルクであるものの，引用発明２の上記課題及び解決手段からすると，上記部品の材質は必須のものであるとはいえない。
オ　引用文献３〜４にも，「炭化珪素がエッチングされることを抑えながら気相成長装置用部品の洗浄操作を確実に行うことができる気相成長装置用部品の洗浄方法を提供すること」という本願発明の課題は記載も示唆もされていない。
カ　以上によれば，引用発明１に引用発明２を適用する動機付けがあるとはいえない。
　したがって，引用発明１において，相違点１に係る本願発明１の発明特定事項とすることは，当業者が容易になし得るものではない。
　よって，本願発明１は，引用文献１，２，４に記載された発明及び周知技術（引用文献３）に基づいて，当業者が容易に発明できたものとはいえない。
２　本願発明２〜４について
　本願発明２〜４は，本願発明１を減縮した発明であり，いずれも本願発明１の全ての発明特定事項を有しているから，本願発明１と同様の理由により，引用文献１，２，４に記載された発明及び周知技術（引用文献３）に基づいて，当業者が容易に発明できたものとはいえない。
第６　むすび
　以上のとおり，本願発明１〜４は，当業者が引用文献１，２，４及び周知技術（引用文献３）に基づいて，当業者が容易に発明をすることができたものではない。
　したがって，原査定の理由によっては，本願を拒絶することはできない。
　また，他に本願を拒絶すべき理由を発見しない。
　よって，結論のとおり審決する。